(57)【要約】【課題】幅広い温度で高い制振性を有する防振性組成物を提供する。【解決手段】鎖状オレフィン−環状オレフィン共重合体からなるオレフィン系エラストマーと、このオレフィン系エラストマーと非相容であり、かつ前記オレフィン系エラストマーと異なるガラス転移温度を有するオレフィン系樹脂とを含む組成物で防振性組成物を調製する。前記オレフィン系樹脂は、オレフィン系エラストマーよりもガラス転移温度が高い環状オレフィン系樹脂及び／又はオレフィン系エラストマーよりもガラス転移温度が低い鎖状オレフィン系樹脂であってもよい。前記オレフィン系エラストマーのガラス転移温度が３０℃以下であり、オレフィン系樹脂のガラス転移温度との差が１０℃以上であってもよい。前記オレフィン系エラストマーとオレフィン系樹脂との割合（重量比）は、前者／後者＝９８／２〜５０／５０程度であってもよい。【選択図】なし【特許請求の範囲】
【請求項１】
鎖状オレフィン−環状オレフィン共重合体からなるオレフィン系エラストマーと、このオレフィン系エラストマーと非相容であり、かつ前記オレフィン系エラストマーと異なるガラス転移温度を有するオレフィン系樹脂とを含む防振性組成物。
【請求項２】
オレフィン系樹脂が、オレフィン系エラストマーよりも高いガラス転移温度を有する環状オレフィン系樹脂及び／又はオレフィン系エラストマーよりも低いガラス転移温度を有する鎖状オレフィン系樹脂である請求項１記載の防振性組成物。
【請求項３】
オレフィン系エラストマーのガラス転移温度が３０℃以下であり、オレフィン系エラストマーのガラス転移温度とオレフィン系樹脂のガラス転移温度との差が１０℃以上である請求項１又は２記載の防振性組成物。
【請求項４】
オレフィン系エラストマーとオレフィン系樹脂との割合（重量比）が、前者／後者＝９８／２〜５０／５０である請求項１〜３のいずれかに記載の防振性組成物。
【請求項５】
オレフィン系エラストマーが、α−鎖状Ｃ２−４オレフィンと多環式オレフィンとを重合成分とする共重合体であり、かつα−鎖状Ｃ２−４オレフィンと多環式オレフィンとのモル比が、α−鎖状Ｃ２−４オレフィン／多環式オレフィン＝８５／１５〜９７／３である請求項１〜４のいずれかに記載の防振性組成物。
【請求項６】
非発泡体で構成されている請求項１〜５のいずれかに記載の防振性組成物。
【請求項７】
請求項１〜６のいずれかに記載の防振性組成物の架橋体。
【請求項８】
組成物が電子線で架橋されている請求項７記載の架橋体。
【請求項９】
請求項１〜６のいずれかに記載の防振性組成物を含む防振材。
【請求項１０】
請求項７又は８記載の架橋体を含む防振材。
【請求項１１】
オレフィン系エラストマーとオレフィン系樹脂とを混合して組成物を調製する請求項１記載の防振性組成物の製造方法。
【請求項１２】
防振性組成物を架橋する請求項７記載の架橋体の製造方法。
【発明の詳細な説明】
【技術分野】
【０００１】
本発明は、広い温度範囲で制振性及び防振性を示し、自動車、家電機器、工業製造プロセスなどの幅広い分野で利用できる防振性組成物及び架橋体並びにその製造方法に関する。
【背景技術】
【０００２】
近年、自動車、事務機器、家電機器などの分野で低振動性及び低騒音性が求められている。これらの分野において、振動を吸収する手段としては、バネや防振ゴムなどが用いられてきたが、部材の生産性が低く、小型化に対応し難い。そこで、薄型化や小型化に対応する目的で、ポリウレタンなどのエラストマーフィルムを用いた制振材が開発されており、スピーカーエッジなどに採用されている。しかし、ポリウレタンで形成された制振材でも制振性能は充分でなく、特に室温付近での防振性が低い。
【０００３】
室温付近での制振性に優れる制振材として、特許第３１５０１８１号公報（特許文献１）には、環状オレフィンとα−オレフィンとを共重合して得られる共重合体であって、ガラス転移温度（Ｔｇ）が２５℃以下で融点が９０℃以下である環状オレフィン系共重合体により形成された制振材が開示されている。この文献には、高い柔軟性を有する物性の範囲内で、異なるＴｇを有する共重合体を含んでもよいことが記載され、実施例では、Ｔｇ３℃、−７℃、−８℃を有する環状オレフィン共重合体を、それぞれ単独で用いて制振材を製造している。
【０００４】
しかし、この制振材では、室温付近での制振性能は優れているものの、低温や高温での制振性能が低く、制振性を発現できる温度域が小さかった。さらに、高温での制振性能や耐熱性が低く、例えば、自動車分野で求められる制振性は実現できなかった。
【０００５】
これに対して、高温での使用を改良し、広い温度範囲での制振性と耐熱性とを有する発泡体として、特開平１１−１００４５４号公報（特許文献２）には、互いに異なるＴｇを有する２種以上の環状オレフィン系樹脂を含有する組成物からなる発泡体が開示されている。この文献には、Ｔｇが２０〜１３０℃の環状オレフィン系樹脂と、このＴｇよりも２０℃以上高いＴｇを有する環状オレフィン系樹脂との組み合わせが記載され、実施例では、Ｔｇ８０℃の環状オレフィン系樹脂とＴｇ１４０℃の環状オレフィン系樹脂とを組み合わせた混合物、Ｔｇ９５℃の環状オレフィン系樹脂とＴｇ１４０℃の環状オレフィン系樹脂とを組み合わせた混合物が製造されている。
【０００６】
しかし、この発泡体は、制振性が高温域に限定されるとともに、環状オレフィン系樹脂同士の溶融混合物であるため、相容系となる。このため、この文献に記載されている発泡体は広い温度範囲での制振性を発現できない。さらに、発泡体であるため、強度や成形性が低く、用途が制限される。このように、広い温度範囲で制振性を発現し、その制振性を発現する温度領域を単純な組成比で制御できる技術は存在しなかった。また、一般に、制振性を発現する樹脂はゴム弾性を有するが、ゴム弾性と耐熱性とはトレードオフの関係にあるため、耐熱性が低かった。
【先行技術文献】
【特許文献】
【０００７】
【特許文献１】特許第３１５０１８１号公報（請求項１、段落［００２４］、実施例）
【特許文献２】特開平１１−１００４５４号公報（特許請求の範囲、実施例）
【発明の概要】
【発明が解決しようとする課題】
【０００８】
従って、本発明の目的は、幅広い温度で高い制振性を発現できる防振性組成物及び架橋体並びにその製造方法を提供することにある。
【０００９】
本発明の他の目的は、適度な柔軟性と強度を有するとともに、成形性にも優れる性組成物及び架橋体並びにその製造方法を提供することにある。
【００１０】
本発明のさらに他の目的は、耐熱性に優れ、高温でも弾性などの機械的特性を保持できる性組成物及び架橋体並びにその製造方法を提供することにある。
【課題を解決するための手段】
【００１１】
本発明者らは、前記課題を達成するため鋭意検討した結果、鎖状オレフィン−環状オレフィン共重合体からなるオレフィン系エラストマーと、このオレフィン系エラストマーと非相容であり、かつ前記オレフィン系エラストマーと異なるガラス転移温度を有するオレフィン系樹脂とを組み合わせることにより、幅広い温度で高い制振性を向上できることを見出し、本発明を完成した。さらに、鎖状オレフィン−環状オレフィン共重合体からなるオレフィン系エラストマーと、このオレフィン系エラストマーと非相容であり、かつ融点を有するオレフィン系樹脂とを組み合わせることにより、幅広い温度で高い制振性を向上できることを見出し、本発明を完成した。
【００１２】
すなわち、本発明の防振性組成物は、鎖状オレフィン−環状オレフィン共重合体からなるオレフィン系エラストマーと、このオレフィン系エラストマーと非相容であり、かつ前記オレフィン系エラストマーと異なるガラス転移温度を有するオレフィン系樹脂とを含む組成物で構成されている。前記オレフィン系樹脂は、前記オレフィン系エラストマーよりも高いガラス転移温度を有する環状オレフィン系樹脂及び／又は前記オレフィン系エラストマーよりも低いガラス転移温度を有する鎖状オレフィン系樹脂であってもよい。前記オレフィン系エラストマーのガラス転移温度が３０℃以下であり、オレフィン系エラストマーのガラス転移温度とオレフィン系樹脂のガラス転移温度との差が１０℃以上であってもよい。前記オレフィン系エラストマーとオレフィン系樹脂との割合（重量比）は、前者／後者＝９８／２〜５０／５０程度であってもよい。前記オレフィン系エラストマーは、α−鎖状Ｃ２−４オレフィンと多環式オレフィンとを重合成分とする共重合体であり、かつα−鎖状Ｃ２−４オレフィンと多環式オレフィンとのモル比が、α−鎖状Ｃ２−４オレフィン／多環式オレフィン＝８５／１５〜９７／３程度であってもよい。本発明の防振性組成物は、非発泡体で構成されていてもよい。
【００１３】
本発明には、前記防振性組成物の架橋体も含まれる。この架橋体において、防振性組成物は電子線で架橋されていてもよい。
【００１４】
本発明には、前記防振性組成物又はその架橋体を含む防振材も含まれる。
【００１５】
本発明には、オレフィン系エラストマーとオレフィン系樹脂とを混合して組成物を調製する前記防振性組成物の製造方法も含まれる。この製造方法において、組成物をさらに架橋してもよい。
【発明の効果】
【００１６】
本発明では、鎖状オレフィン−環状オレフィン共重合体からなるオレフィン系エラストマーと、このオレフィン系エラストマーと非相容であり、かつ前記オレフィン系エラストマーと異なるガラス転移温度を有するオレフィン系樹脂とを組み合わせて組成物を調製しているため、幅広い温度域で高い制振性を発現できる。さらに、本発明の防振性組成物は、適度な柔軟性と強度を有するとともに、成形性にも優れている。さらに、耐熱性に優れ、高温でも弾性などの機械的特性を保持でき、組成物を架橋すると、その傾向はさらに増大する。
【図面の簡単な説明】
【００１７】
【図１】図１は、参考例３で得られた架橋前の試験片の温度に対する粘弾特性を示すグラフである。
【図２】図２は、参考例３で得られた架橋後の試験片の温度に対する粘弾特性を示すグラフである。
【図３】図３は、実施例３で得られた架橋前の試験片の温度に対する粘弾特性を示すグラフである。
【発明を実施するための形態】
【００１８】
［防振性組成物］
本発明の防振性組成物は、鎖状オレフィン−環状オレフィン共重合体からなるオレフィン系エラストマーと、このオレフィン系エラストマーと非相容であり、かつ前記オレフィン系エラストマーと異なるガラス転移温度を有するオレフィン系樹脂とを含む。
【００１９】
（オレフィン系エラストマー）
本発明におけるオレフィン系エラストマーは、鎖状オレフィンと環状オレフィンとを重合成分として含み、かつ軟質な共重合体（軟質鎖状オレフィン−環状オレフィン共重合体）である。
【００２０】
鎖状オレフィンとしては、例えば、エチレン、プロピレン、１−ブテン、イソブテン、１−ペンテン、３−メチル−１−ペンテン、４−メチル−１−ペンテン、１−ヘキセン、１−オクテンなどの鎖状Ｃ２−１０オレフィン類などが挙げられる。これらの鎖状オレフィンは、単独で又は二種以上組み合わせて使用できる。これらの鎖状オレフィンのうち、好ましくはα−鎖状Ｃ２−８オレフィン類であり、さらに好ましくはα−鎖状Ｃ２−４オレフィン類（特に、エチレン）である。
【００２１】
環状オレフィンは、環内にエチレン性二重結合を有する重合性の環状オレフィンであればよく、単環式オレフィン（例えば、シクロブテン、シクロペンテン、シクロヘプテン、シクロオクテンなどの環状Ｃ４−１２シクロオレフィン類など）であってもよいが、多環式オレフィンが好ましい。
【００２２】
代表的な多環式オレフィンとしては、例えば、ノルボルネン（２−ノルボルネン）、置換基を有するノルボルネン、シクロペンタジエンの多量体、置換基を有するシクロペンタジエンの多量体などが例示できる。前記置換基としては、アルキル基、アルケニル基、アリール基、ヒドロキシル基、アルコキシ基、カルボキシル基、アルコキシカルボニル基、アシル基、シアノ基、アミド基、ハロゲン原子などが例示できる。これらの置換基は、単独で又は二種以上組み合わせてもよい。
【００２３】
具体的に、多環式オレフィンとしては、例えば、２−ノルボルネン；５−メチル−２−ノルボルネン、５，５−ジメチル−２−ノルボルネン、５−エチル−２−ノルボルネン、５−ブチル−２−ノルボルネンなどのアルキル基を有するノルボルネン類；５−エチリデン−２−ノルボルネンなどのアルケニル基を有するノルボルネン類；５−メトキシカルボニル−２−ノルボルネン、５−メチル−５−メトキシカルボニル−２−ノルボルネンなどのアルコキシカルボニル基を有するノルボルネン類；５−シアノ−２−ノルボルネンなどのシアノ基を有するノルボルネン類；５−フェニル−２−ノルボルネン、５−フェニル−５−メチル−２−ノルボルネンなどのアリール基を有するノルボルネン類；ジシクロペンタジエン；２，３−ジヒドロジシクロペンタジエン、メタノオクタヒドロフルオレン、ジメタノオクタヒドロナフタレン、ジメタノシクロペンタジエノナフタレン、メタノオクタヒドロシクロペンタジエノナフタレンなどの誘導体；６−エチル−オクタヒドロナフタレンなどの置換基を有する誘導体；シクロペンタジエンとテトラヒドロインデン等との付加物、シクロペンタジエンの３〜４量体などが例示できる。
【００２４】
これらの環状オレフィンは、単独で又は二種以上組み合わせて使用できる。これらの環状オレフィンのうち、ノルボルネン類などの多環式オレフィンが好ましい。
【００２５】
鎖状オレフィン−環状オレフィン共重合体において、透明性と柔軟性とを両立する点から、鎖状オレフィン（特に、エチレンなどのα−鎖状Ｃ２−４オレフィン）と環状オレフィン（特に、ノルボルネンなどの多環式オレフィン）との割合（モル比）は、例えば、鎖状オレフィン／環状オレフィン＝８０／２０〜９９／１程度の範囲から選択でき、例えば、８５／１５〜９７／３、好ましくは８８／１２〜９５／５、さらに好ましくは９０／１０〜９５／５（特に９１／９〜９４／６）程度である。
【００２６】
他の共重合性単量体としては、例えば、ビニルエステル系単量体（例えば、酢酸ビニル、プロピオン酸ビニルなど）；ジエン系単量体（例えば、ブタジエン、イソプレンなど）；（メタ）アクリル系単量体［例えば、（メタ）アクリル酸、又はこれらの誘導体（（メタ）アクリル酸エステルなど）など］などが例示できる。これらの他の共重合性単量体は単独で又は二種以上組み合わせてもよい。これらの他の共重合性単量体の含有量は、共重合体に対して、例えば、５モル％以下、好ましくは１モル％以下である。
【００２７】
オレフィン系エラストマーは、付加重合により得られた樹脂であってもよく、開環重合（開環メタセシス重合など）により得られた樹脂であってもよい。また、開環メタセシス重合により得られた重合体は、水素添加された水添樹脂であってもよい。鎖状オレフィン−環状オレフィン共重合体の重合方法は、慣用の方法、例えば、メタセシス重合触媒を用いた開環メタセシス重合、チーグラー型触媒を用いた付加重合、メタロセン系触媒を用いた付加重合（通常、メタセシス重合触媒を用いた開環メタセシス重合）などを利用できる。
【００２８】
オレフィン系エラストマーの結晶化度は２０％以下程度の範囲から選択でき、例えば、０．１〜２０％、好ましくは１〜１８％、さらに好ましくは２〜１５％（特に３〜１０％）程度である。
【００２９】
オレフィン系エラストマーのガラス転移温度（Ｔｇ）は３０℃以下（例えば、−５０℃〜３０℃程度）の範囲から選択でき、例えば、−２５℃〜３０℃、好ましくは−２０℃〜２０℃、さらに好ましくは−１５℃〜１０℃（特に−１０℃〜５℃）程度である。
【００３０】
オレフィン系エラストマーは、融点（ｍｐ）（又は融解温度）を有するポリマー、すなわち無定形（非晶）領域だけではなく、結晶領域（微結晶）を有するポリマーである。オレフィン系エラストマーの融点は示差熱分析により求めることができ、場合により複屈折の変化で測定してもよい。例えば、ＪＩＳ  Ｋ７１２１：１９８７に準拠した方法で測定できる。
【００３１】
オレフィン系エラストマーの融点（ｍｐ）は、制振性が要求される温度に応じて、５０〜３００℃程度の範囲から選択でき、例えば、５０〜２００℃、好ましくは６０〜１５０℃、さらに好ましくは７０〜１２０℃（特に７５〜１１０℃）程度である。さらに耐熱性などが要求される用途などでは、１００〜２５０℃（特に１１０〜２００℃）程度であってもよい。
【００３２】
高分子化合物の場合、融点とガラス転移温度との間には、ケルビン温度表示において、Ｔｇ＝０．９×ｍｐという経験則があるが、本発明では、オレフィン系エラストマーの選択の基準は、制振性を求める温度領域に合わせてガラス転移温度によって選択でき、融点はそのガラス転移点により決めることができる。本発明では、オレフィン系エラストマーが融点を有し、結晶領域を有するため、融点を有さず、結晶領域を有さない環状オレフィン系樹脂と溶融混合することにより、容易に非相容な溶融混合体を形成できる。すなわち、オレフィン系エラストマーと環状オレフィン系樹脂とは基本骨格が同一である場合でも、非相容系となり、幅広い温度域で制振性を発現する。一方、鎖状オレフィン系樹脂も、オレフィン系エラストマーとは非相容系であり、容易に非相容な溶融混合体を形成できる。
【００３３】
オレフィン系エラストマーの数平均分子量は、例えば、１５０００〜２０００００、好ましくは２００００〜１２００００、さらに好ましくは３００００〜１０００００（特に４００００〜９００００）程度である。
【００３４】
なお、ガラス転移温度及び融点は、単量体の割合、単量体の置換基、重合体の分子量などを調整して制御することができる。
【００３５】
オレフィン系エラストマーは、ＪＩＳ  Ｋ７１２７に準拠した引張試験（厚み１００μｍのフィルム）において、破断伸度が５００％以上程度であってもよく、例えば、５００〜２５００％、好ましくは６００〜２０００％、さらに好ましくは８００〜１８００％（特に１０００〜１５００％）程度であってもよい。
【００３６】
（オレフィン系樹脂）
本発明の防振性組成物は、前記オレフィン系エラストマーに加えて、幅広い温度域で制振性を発現させるために、前記オレフィン系エラストマーと非相容であり、かつ前記オレフィン系エラストマーと異なるガラス転移温度を有するオレフィン系樹脂を含む。
【００３７】
防振材に要求される制振性の指標となる損失正接（ｔａｎδ）は、制振材料のガラス転移温度（Ｔｇ）近傍で最大となるが、本発明では、前記オレフィン系樹脂を前記オレフィン系エラストマーと組み合わせることにより、幅広い温度域で制振性を発現できる。なお、構造が類似のポリマー同士は一般的に相容性が高いため、均質なアロイ樹脂を形成し易く、特に、基本構造が同一であるポリマー同士の組み合わせは、通常、相容であり、混合すると均質なアロイとなり、単一のガラス転移温度を有する。そのため、このようなアロイでは、ガラス転移温度付近のみで制振性を発現し、幅広い温度で制振性を発現できない。これに対して、本発明では、共通するオレフィン骨格及び環状オレフィン骨格を有するにも拘わらず、オレフィン系エラストマーのポリオレフィン鎖の結晶性によって微結晶構造を形成しているためか、前記オレフィン系エラストマーと鎖状オレフィン−環状オレフィン共重合体とを混合しても非相容な状態を保持できる。そのため、混合物は、複数のガラス転移温度を示し、幅広い温度域で制振性を発現できる。
【００３８】
オレフィン系樹脂は、前記オレフィン系エラストマーと非相容であり、かつ前記オレフィン系エラストマーと異なるガラス転移温度を有する限り、特に限定されず、鎖状オレフィン系樹脂であってもよく、環状オレフィン系樹脂であってもよい。
【００３９】
鎖状オレフィン系樹脂としては、前記オレフィン系エラストマーの項で例示された鎖状オレフィン、特に、エチレンやプロピレンなどのα−鎖状Ｃ２−４オレフィン（特にエチレン）を含む重合体が挙げられる。鎖状オレフィン系樹脂としては、例えば、ポリエチレン系樹脂［例えば、低、中又は高密度ポリエチレン、直鎖状低密度ポリエチレン、エチレン−プロピレン共重合体、エチレン−ブテン−１共重合体、エチレン−プロピレン−ブテン−１共重合体、エチレン−（４−メチルペンテン−１）共重合体など］、ポリプロピレン系樹脂（例えば、ポリプロピレン、プロピレン−エチレン共重合体、プロピレン−ブテン−１共重合体、プロピレン−エチレン−ブテン−１共重合体などのプロピレン含有８０重量％以上のプロピレン−α−オレフィン共重合体など）、ポリ（メチルペンテン−１）樹脂などが挙げられる。これらの鎖状オレフィン系樹脂は、単独で又は二種以上組み合わせて使用できる。これらの鎖状オレフィン系樹脂のうち、低、中又は高密度ポリエチレン、直鎖状低密度ポリエチレンなどのポリエチレン系樹脂が好ましい。
【００４０】
環状オレフィン系樹脂は、前記オレフィン系エラストマーの項で例示された環状オレフィン、特に、ノルボルネンなどの多環式オレフィンを含む重合体であってもよく、エラストマー特性を有さない割合で、さらにエチレンなどのα−鎖状Ｃ２−４オレフィンを含む鎖状オレフィン−環状オレフィン共重合体（硬質鎖状オレフィン−環状オレフィン共重合体）であってもよい。環状オレフィン系重合体において、環状オレフィンと鎖状オレフィンとの割合（モル比）は、鎖状オレフィンの割合が８０モル％未満の範囲から選択でき、例えば、前者／後者＝１００／０〜２５／７５、好ましくは９０／１０〜３０／７０、さらに好ましくは８０／２０〜３５／６５（特に７０／３０〜３５／６５）程度である。これらの環状オレフィン系樹脂は、単独で又は二種以上組み合わせて使用できる。これらの環状オレフィン系樹脂のうち、ノルボルネンとエチレンとの割合が前記範囲であるノルボルネン−エチレン共重合体などが好ましい。
【００４１】
オレフィン系樹脂のガラス転移温度（Ｔｇ）は、制振性が要求される温度に応じて、−１５０℃〜２００℃程度の範囲から選択でき、例えば、オレフィン系エラストマーのＴｇでの制振性に加えて、より高温域での制振性が必要な場合、オレフィン系エラストマーよりもＴｇが高いオレフィン系樹脂（例えば、環状オレフィン系重合体）であってもよく、一方、オレフィン系エラストマーのＴｇでの制振性に加えて、より低温域での制振性が必要な場合、オレフィン系エラストマーよりもＴｇが低いオレフィン系樹脂（例えば、ポリエチレン系樹脂などの鎖状オレフィン系重合体）であってもよい。さらに、オレフィン系エラストマーよりもＴｇが低いオレフィン系樹脂と高いオレフィン系樹脂の双方と組み合わせて、より広い温度域で制振性を示す防振材を調製してもよい。例えば、環状オレフィン系樹脂と鎖状オレフィン系樹脂とを組み合わせる場合、両者の割合（重量比）は、前者／後者＝１０／１〜１／１０、好ましくは５／１〜１／５、さらに好ましくは２／１〜１／２程度である。
【００４２】
さらに、防振材における制振性の温度域を拡げるためには、オレフィン系エラストマーのＴｇとオレフィン系樹脂のＴｇとの差は、１０℃以上であるのが好ましく、例えば、１０〜１００℃、好ましくは１５〜８０℃、さらに好ましくは２０〜６０℃（特に２５〜５０℃）程度である。特に、両者のＴｇの差が、６０℃以下（例えば、２０〜５０℃）程度の場合は、ガラス転移温度の谷間における制振性能の低下が抑制され、広い温度範囲に亘って制振性を発現できる。
【００４３】
オレフィン系樹脂のＴｇは、具体的には、低温域での制振性が必要な場合、例えば、−１１０〜０℃、好ましくは−８０〜−５℃、さらに好ましくは−５０〜−１０℃程度であってもよい。一方、高温域での制振性が必要な場合、例えば、オレフィン系樹脂のＴｇは、例えば、３１〜１５０℃、好ましくは３２〜１２０℃、さらに好ましくは３５〜１００℃（特に４０〜８０℃）程度である。
【００４４】
オレフィン系樹脂の数平均分子量は、例えば、５０００〜３０００００、好ましくは１００００〜２０００００、さらに好ましくは１５０００〜１５００００程度である。
【００４５】
オレフィン系エラストマーとオレフィン系樹脂との割合（重量比）は、オレフィン系エラストマー／オレフィン系樹脂＝９９／１〜１０／９０程度の範囲から選択でき、例えば、９８／２〜５０／５０、好ましくは９７／３〜６０／４０、さらに好ましくは９６／４〜８０／２０（特に９６／４〜９０／１０）程度であってもよい。
【００４６】
本発明の防振性組成物は、機械的特性や成形性などの点から、非発泡体であるのが好ましい。
【００４７】
本発明の防振性組成物は、慣用の添加剤、例えば、架橋剤、架橋促進剤、架橋助剤、安定化剤（酸化防止剤、熱安定剤、光安定材、紫外線吸収剤など）、可塑剤、帯電防止剤、難燃剤などを含有していてもよい。これらの添加剤は、単独で又は二種以上組み合わせて使用できる。
【００４８】
本発明の防振性組成物は、後述する架橋体である場合、架橋性基（例えば、エチレン性不飽和結合を有する基など）を有する樹脂を実質的に含んでいなくてもよい。さらに、放射線（特に電子線）で架橋される場合、架橋剤、架橋促進剤、架橋助剤を実質的に含んでいなくてもよい。
【００４９】
（架橋体）
本発明の防振性組成物は、前記オレフィン系エラストマーとオレフィン系樹脂とを含む組成物（混合物又はブレンド物）であることを特徴とするが、前記組成物は架橋体であってもよい。
【００５０】
架橋体は、前記組成物を架橋することにより得られ、エラストマーの柔軟性を損なうことなく、高い耐熱性も有している。通常、エラストマーは、ガラス転移温度が低く、柔軟ではあるものの、耐熱性が充分でない。すなわち、樹脂やエラストマーにおいて、柔軟性と耐熱性とはトレードオフの関係にあり、両者を同時に成立するのは極めて困難であった。これに対して、本発明では、前記オレフィン系エラストマー及び前記オレフィン系樹脂を架橋することにより、前記オレフィン系エラストマーの構造や微結晶性が影響するためか、柔軟性と耐熱性とを両立できる。
【００５１】
さらに、架橋体は、架橋後もガラス転移温度の上昇が少なく、各ガラス転移温度において、架橋前のガラス転移温度との温度差（絶対値）は、例えば、５０℃以下、好ましくは４０℃以下、さらに好ましくは３０℃以下（例えば、０〜３０℃程度）であり、架橋後も高い柔軟性を保持している。
【００５２】
架橋体は、耐熱性と柔軟性とを両立させるために、適度に架橋されている。架橋体における架橋の度合いは、トルエンを用いて３時間還流させる方法で測定したゲル分率で示すことができる。架橋体のゲル分率は、例えば、５重量％以上であってもよく、例えば、５〜９０重量％（例えば、５〜７０重量％）、好ましくは７〜８０重量％、さらに好ましくは１０〜７０重量％（特に１０〜６０重量％）程度であってもよい。詳細には、ゲル分率は、実施例で記載の測定方法で測定できる。
【００５３】
（防振材）
本発明の防振材は、前記防振性組成物又はその架橋体で構成されており、前述のように、オレフィン系エラストマーとオレフィン系樹脂とが非相容であるため、オレフィン系エラストマーに由来する前記ガラス転移温度と、オレフィン系樹脂に由来する前記ガラス転移温度を有する。そのため、幅広い温度で高い制振性を示し、例えば、昇温速度５℃／分及び周波数１Ｈｚの条件で測定した動的粘弾性試験において、損失正接（ｔａｎδ）が０．１以上となる温度範囲を、オレフィン系樹脂の種類によって、−１１０〜２００℃（例えば、−５０〜１５０℃）程度の範囲から適宜選択できる。例えば、オレフィン系樹脂として環状オレフィン系樹脂を用いることにより、ｔａｎδが０．１以上となる温度範囲を０〜１５０℃（特に０〜１００℃）程度に調整してもよい。また、オレフィン系樹脂として鎖状オレフィン系樹脂を用いることにより、ｔａｎδが０．１以上となる温度範囲を−３０〜３０℃程度に調整してもよい。さらに、オレフィン系樹脂として環状オレフィン系樹脂と鎖状オレフィン系樹脂との組み合わせを用いることにより、ｔａｎδが０．１以上となる温度範囲を−３０〜１５０℃（特に−３０〜１００℃）程度に調整してもよい。
【００５４】
本発明の防振材は、広い温度範囲で制振性を示すだけでなく、制振性能自体も高い。すなわち、ＪＩＳ  Ｇ０６０２法に準拠した片持ち梁法で測定した損失係数（２３℃）は、共振周波数５００〜５２０Ｈｚにおける損失係数が０．０１以上、好ましくは０．０１３〜１、さらに好ましくは０．０１５〜０．５（特に０．０１６〜０．３）程度である。
【００５５】
本発明の防振材は、ＪＩＳ  Ｋ７１２７に準拠した引張試験（厚み１００μｍのフィルム）において、破断伸度が５０％以上程度であってもよく、例えば、１００〜３０００％、好ましくは２００〜２５００％（例えば３００〜２０００％）、さらに好ましくは５００〜１８００％（特に６００〜１５００％）程度であってもよい。さらに、本発明の防振材は、弾性変形性を示すため、前記引張試験において、降伏点を示さないのが好ましい。
【００５６】
本発明の防振材は、耐熱性にも優れ、昇温速度５℃／分及び周波数１Ｈｚの条件で測定したとき、５０℃における損失弾性率は０．１ＭＰａ以上、好ましくは０．１〜１００ＭＰａ、さらに好ましくは０．５〜５０ＭＰａ（特に１〜３０ＭＰａ）程度である。さらに、５０℃における損失正接（ｔａｎδ）は０．０１以上であり、例えば、０．０１〜１、好ましくは０．０２〜０．５、さらに好ましくは０．０２５〜０．３程度である。
【００５７】
特に、架橋体で構成された防振材は、耐熱性にも優れており、１５０℃における損失弾性率が１０ｋＰａ以上（例えば、１０〜５０００ｋＰａ）、好ましくは３０〜４０００ｋＰａ、さらに好ましくは５０〜１０００ｋＰａ（特に１００〜５００ｋＰａ）程度である。架橋体は、１５０℃の高温でも融解することなく、高い損失弾性率を示しており、優れた耐熱性を保持している。
【００５８】
すなわち、架橋体で構成された防振材は、架橋前の成形体と同様のガラス転移温度を有し、かつ耐熱性に優れるため、前述の損失係数を−１１０〜３００℃（例えば、−５０〜２００℃）程度の範囲においても保持している。
【００５９】
［防振材の製造方法］
本発明の防振性組成物は、前記オレフィン系エラストマー及びオレフィン系樹脂を混合することにより調製できる。得られた組成物は、慣用の成形方法、例えば、射出成形法、押出成形法、ブロー成形法、真空成形法、異型成形法、インジェクションプレス法、プレス成形法、ガス注入成形法、圧縮成形法、トランスファー成形法などにより、用途に応じた形状（フィルム又はシート状、各種三次元形状など）に成形してもよい。シート状成形体を製造する場合、本発明の防振材は、通常、押出成形機などを用いてオレフィン系エラストマーとオレフィン系樹脂とを溶融混練して成形できる。
【００６０】
架橋体は、得られた成形体を架橋することより得られる。架橋の方法としては、ポリエチレンなどのオレフィン系樹脂を架橋するための慣用の方法を利用でき、例えば、化学架橋法（ラジカル発生剤、例えば、ジクミルパーオキシドなどの有機過酸化物を用いて加熱処理する方法など）、放射線架橋法（α線、β線、γ線、Ｘ線、電子線などの放射線を照射する方法など）などを利用できる。
【００６１】
これらのうち、架橋剤や架橋促進剤（助剤）が不要であり、安定性の高い架橋体を効率良く製造できる点から、高エネルギー放射線を照射して架橋する方法が好ましく、電子線を照射して架橋する方法が特に好ましい。
【００６２】
電子線の照射方法として、例えば、電子線照射装置などの露光源によって、電子線を照射する方法が利用できる。照射量(線量)は、オレフィン系エラストマーの厚みにより異なるが、例えば、１０〜５００ｋＧｙ（グレイ）（例えば、１００〜４００ｋＧｙ）程度の範囲から選択でき、架橋密度を高めて耐熱性を向上させる点から、１２０ｋＧｙ以上であってもよく、例えば、１２０〜３００ｋＧｙ、好ましくは１３０〜２００ｋＧｙ、さらに好ましくは１４０〜１８０ｋＧｙ（特に１４０〜１６０ｋＧｙ）程度であってもよい。
【００６３】
加速電圧は、１０〜１０００ｋＶ（例えば、１００〜５００ｋＶ）程度の範囲から選択でき、耐熱性を向上させる点から、１２０ｋＶ以上であってもよく、例えば、１２０〜４００ｋＶ、好ましくは１３０〜３００ｋＶ、さらに好ましくは１４０〜２００ｋＶ程度であってもよい。
【００６４】
なお、電子線の照射は、空気中で行ってもよく、必要であれば、不活性ガス（例えば、窒素ガス、アルゴンガス、ヘリウムガスなど）雰囲気中で行ってもよい。
【実施例】
【００６５】
以下に、実施例に基づいて本発明をより詳細に説明するが、本発明はこれらの実施例によって限定されるものではない。なお、実施例で得られた防振材や試験片の特性は、以下の方法で測定した。
【００６６】
（ガラス転移温度及び融点）
示差走査熱量計（セイコー電子工業（株）製「ＤＳＣ６２００」）を用い、窒素気流下、昇温速度１０℃／分で測定を行った。
【００６７】
（結晶化度）
得られたエラストマーについて、Ｘ線回折装置（ＸＲＤ、（株）リガク製「ＲＩＮＴ１５００」）を用いて広角Ｘ線測定を行った。詳しくは、ＣｕＫαを用いて２θ＝０°〜６０°の範囲で回折ピーク測定を行った。なお、Ｔｏｐａｓ  Ａｄｖａｎｃｅｄ  Ｐｏｌｙｍｅｒｓ  ＧｍｂＨ社製「ＴＯＰＡＳ５０１３」の熱プレス品を結晶性ゼロの対照サンプルとして用いた。この対照サンプルから得られる非晶ハローと、前記エラストマーから得られるスペクトルの差から結晶化度を算出した。
【００６８】
（ゲル分率）
５００ｍｇの試験片を秤り取って冷却管を備えた１００ｍｌのナス型フラスコに入れ、さらにトルエン５０ｍｌを加えて、還流温度にて３時間攪拌した。その後、混合液を濾過し、濾過残渣を減圧乾燥後、計量してゲル分率を求めた。
【００６９】
（動的粘弾性）
得られた試験片について、動的粘弾性測定装置（ティー・エイ・インスツルメント・ジャパン（株）製、ＲＳＡ−III）を用い、昇温速度５℃／分及び周波数１Ｈｚの条件で、貯蔵弾性率（Ｅ’）及び損失弾性率（Ｅ”）を測定し、損失正接（ｔａｎδ）を求めた。さらに、前記損失正接が０．１を超える有効な制振性を示す温度域（制振発現温度）とした。
【００７０】
（制振性）
１×１０×２５０ｍｍの冷間圧延鋼板の片面に、２×１０×２２０ｍｍの評価用サンプルを両面テープで貼り付けた。制振性評価システム（Ｂ＆Ｋ社製）を用いてＪＩＳ  Ｇ０６０２に準拠して、片持ち梁法により、２３℃の共振周波数及び損失係数を測定した。
【００７１】
（引張試験）
実施例で得られた試験片について、流れ（ＭＤ）方向にＪＩＳ２号ダンベル片（幅６ｍｍ）を打ち抜き、２３℃／５０％ＲＨ、引張速度５００ｍｍ／分で引張試験を行った。
【００７２】
製造例１（オレフィン系エラストマーＡ）
窒素雰囲気下、室温において３０リットルのオートクレーブに、トルエン１５リットル、トリイソブチルアルミニウム（ＴＩＢＡ）１５ミリモル、四塩化ジルコニウム０．７５ミリモル、テトラキス（ペンタフルオロフェニル）硼酸アニリニウム０．７５ミリモルをこの順番に投入し、続いてノルボルネンを７０重量％含有するトルエン溶液１．８リットルを加えた。５０℃に昇温した後、エチレン分圧が５ｋｇｆ／ｃｍ２になるように、連続的にエチレンを導入しつつ、６０分間の反応を行った。反応終了後ポリマー溶液を１５リットルのメタノール中に投入し、ポリマーを析出させた。このポリマーを濾別、乾燥し、オレフィン系エラストマーＡ（エチレン−ノルボルネン共重合体エラストマーＡ）を得た。収量は３．１２ｋｇ、重合活性は４６ｋｇ／ｇＺｒ（ジルコニウム１ｇ当りの収量）であった。
【００７３】
１３Ｃ−ＮＭＲにおいて、エチレン単位にもとづくピークとノルボルネン単位の５及び６位のメチレンにもとづくピークの和（３０ｐｐｍ付近）と、ノルボルネン単位の７位メチレン基にもとづくピーク（３２．５ｐｐｍ付近）との比から求めたノルボルネン含量は８．６モル％であった。ガラス転移温度は−１℃、融点は８０℃、結晶化度は１０％であった。
【００７４】
製造例２（オレフィン系エラストマーＢ）
製造例１において、ノルボルネン７０重量％含有するトルエン溶液の量を１．３リットルに変えた以外は、製造例１と同様にエチレンとノルボルネンとの共重合を行った。その結果、収量は３．７７ｋｇ、得られたオレフィン系エラストマーＢ（エチレン−ノルボルネン共重合体エラストマーＢ）のノルボルネン含量は６．２モル％、ガラス転移温度は７．５℃、融点は９５℃、結晶化度は１２％であった。
【００７５】
参考例１
製造例１で得られたオレフィン系エラストマーＡを、小型押出機（（株）プラスチック工学研究所製、２０ｍｍφ、Ｌ／Ｄ＝２５）に巾１５０ｍｍのＴダイを取り付け、引取速度を調整し、厚み１００μｍのフィルム状試験片を作製した。得られた試験片に、窒素雰囲気中、常温で、ＥＢ照射装置（岩崎電気（株）製「ＴＹＰＥ；ＣＢ２５０／１５／１８０Ｌ）を用いて、加速電圧１５０ｋＶ、線量１５０ｋＧｙで電子線を照射して架橋した。得られた試験片（未架橋体及び架橋体）の特性を評価した結果を表１に示す。さらに、未架橋体について制振発現温度及び制振性を評価した結果も表１に示す。
【００７６】
参考例２
加速電圧１００ｋＶ、線量１００ｋＧｙの条件で電子線を照射する以外は、参考例１と同様にして、フィルム状試験片を作製し、各種特性を評価した。結果を表１に示す。
【００７７】
参考例３
原料として、オレフィン系エラストマーＢを用いる以外は参考例１と同様にして、フィルム状試験片を作製し、各種特性を評価した。結果を表１に示す。さらに、架橋前の試験片における温度と動的粘弾性との関係を図１に示し、架橋後の試験片における温度と動的粘弾性との関係を図２に示す。図１及び図２の比較から明らかなように、未架橋体及び架橋体のいずれも低温域では、制振性や弾性を示しているが、５０℃を超える高温域では、いずれの特性も低下した。
【００７８】
実施例１
原料として、オレフィン系エラストマーＡ９０重量部及び環状オレフィン系重合体（表中の略号：ＣＯＣ−Ａ、Ｔｏｐａｓ  Ａｄｖａｎｃｅｄ  Ｐｏｌｙｍｅｒｓ  ＧｍｂＨ社製、商品名「ＴＯＰＡＳ９９０３」、数平均分子量Ｍｎ６９０００、ガラス転移温度Ｔｇ３３℃）１０重量部の混合物を用いる以外は参考例１と同様にして、フィルム状試験片を作製し、各種特性を評価した。結果を表１に示す。
【００７９】
実施例２
オレフィン系エラストマーＡ９０重量部及び環状オレフィン系重合体（表中の略号：ＣＯＣ−Ｂ、Ｔｏｐａｓ  Ａｄｖａｎｃｅｄ  Ｐｏｌｙｍｅｒｓ  ＧｍｂＨ社製、商品名「ＴＯＰＡＳ９５０６」、Ｍｎ６６０００、Ｔｇ７０℃）１０重量部の混合物を用い、小型押出機（（株）プラスチック工学研究所製、２０ｍｍφ、Ｌ／Ｄ＝２５）に巾１５０ｍｍのＴダイを取り付け、引取速度を調整し、厚み１００μｍのフィルム状試験片を作製した。得られた試験片（未架橋体）の各種特性を評価した。結果を表１に示す。
【００８０】
実施例３
原料として、オレフィン系エラストマーＡ８０重量部及び環状オレフィン系重合体（Ｔｏｐａｓ  Ａｄｖａｎｃｅｄ  Ｐｏｌｙｍｅｒｓ  ＧｍｂＨ社製、商品名「ＴＯＰＡＳ９５０６」、Ｍｎ６６０００、Ｔｇ７０℃）２０重量部の混合物を用いる以外は実施例２と同様にして、フィルム状試験片を作製した。得られた試験片（未架橋体）の各種特性を評価した。結果を表１に示す。さらに、架橋前の試験片における温度と動的粘弾性との関係を図３に示す。試験片は−４０〜１００℃の広い温度域において高い制振性及び弾性を示した。
【００８１】
実施例４
原料として、オレフィン系エラストマーＡ９０重量部及び環状オレフィン系重合体（表中の略号：ＣＯＣ−Ｃ、Ｔｏｐａｓ  Ａｄｖａｎｃｅｄ  Ｐｏｌｙｍｅｒｓ  ＧｍｂＨ社製、商品名「ＴＯＰＡＳ８００７」、Ｍｎ５１０００、Ｔｇ８０℃）１０重量部の混合物を用いる以外は実施例２と同様にして、フィルム状試験片を作製した。得られた試験片（未架橋体）の各種特性を評価した。結果を表１に示す。
【００８２】
実施例５
原料として、オレフィン系エラストマーＡ９５重量部及び環状オレフィン系重合体（ＴＯＰＡＳ９９０３）５重量部の混合物を用いる以外は実施例２と同様にして、フィルム状試験片を作製した。得られた試験片（未架橋体）の各種特性を評価した。結果を表１に示す。
【００８３】
実施例６
原料として、オレフィン系エラストマーＡ９５重量部及びポリエチレン（ＨＤＰＥ、日本ポリエチレン（株）製「ノバテックＨＹ５４０」、Ｔｇ−２０℃）５重量部を用いる以外は参考例１と同様にして、フィルム状試験片を作製し、各種特性を評価した。結果を表１に示す。
【００８４】
参考例４
原料として、ポリエチレン（ＬＬＤＰＥ、プライムポリマー（株）製「エボリューＳＰ０５１０」）を単独で用いる以外は実施例２と同様にして、フィルム状試験片を作製し、各種特性を評価した。結果を表１に示す。
【００８５】
比較例１
原料として、エチレン−酢酸ビニル共重合体（東ソー（株）製「ウルトラセン７５１」）を単独で用いる以外は実施例２と同様にして、フィルム状試験片を作製し、各種特性を評価した。結果を表１に示す。
【００８６】
比較例２
防振材を貼付せずに、鋼板単独の精神性を評価した結果を表１に示す。
【００８７】
参考例５
環状オレフィン系重合体（ＴＯＰＡＳ９９０３）の制振発現温度を評価した結果を表１に示す。
【００８８】
参考例６
環状オレフィン系重合体（ＴＯＰＡＳ９５０６）の制振発現温度を評価した結果を表１に示す。
【００８９】
比較例３
ウレタンエラストマー（日本ポリウレタン工業（株）製「ミラクトンＸＮ−２００４」）の制振発現温度を評価した結果を表１に示す。
【００９０】
【表１】
2012162668.tif 000002
【００９１】
表１の結果から明らかなように、本発明の防振材は、制振性及び機械的特性に優れている。
【産業上の利用可能性】
【００９２】
本発明の防振性組成物及び架橋体は、広い温度域で制振性を有するとともに、適度な柔軟性と強度を有し、成形性にも優れるため、各種分野における防振材や制振材として利用できる。例えば、振動や騒音が発生する各種機器（事務機器、家電機器、空調機器など）、輸送機械（自動車、車両、航空機など）、建造物又は構造物、道路、日用品、スポーツ用品などに利用でき、半導体製造プロセス粘着フィルム、スピーカーエッジなどの音響機器、高温で使用される自動車用部品、スポーツ用品などに特に有用である。
【図１】
2012162668.tif 000003
【図２】
2012162668.tif 000004
【図３】
2012162668.tif 000005